СВОБОДНО АГРЕГИРОВАННАЯ ТОНКАЯ ПЛЕНКА ЧАСТИЦ ОКСИДА МАГНИЯ

1. Частицы оксида магния, имеющие соотношение сторон, измеренное с помощью сканирующего зондового микроскопа, от 3 до 10.
2. Частицы оксида магния по п. 1, у которых соотношение 90% величины размера частиц, измеренной в водном растворителе, к 10% величине размера частиц, измеренной после ультразвуковой обработки в водном растворителе, с помощью метода лазерной дифракции/рассеяния составляет 15 или более.
2
3. Частицы оксида магния по п. 1, которые имеют удельную площадь поверхности по БЭТ от 5 до 30 м/г.
4. Частицы оксида магния по п. 1, которые имеют 40% величину CAA (активность лимонной кислоты) при 30°C от 40 до 120 с.
5. Частицы оксида магния по п. 1, которые имеют удельную объемную плотность от 0,15 до 0,35 г/мл.
6. Способ получения оксида магния, включающий следующие этапы:
(I) взаимодействие нитрата магния с аммиачной водой в эквивалентном отношении от 0,5 до 3,0 при 15-50°C и нагрев продукта реакции при 55-99°C или гидротермическая обработка продукта реакции при 100-150ºC для получения гидроксида магния; и
(II) обжиг полученного гидроксида магния.